(57)【特許請求の範囲】
【請求項１】
多価アルコール（Ａ）、非イオン性界面活性剤（Ｂ）、疎水化処理無機粉体（Ｃ）及び水（Ｄ）を含む液状分散体であって、
該水（Ｄ）の含有量は、多価アルコール（Ａ）と非イオン性界面活性剤（Ｂ）との合計量１００質量部に対し、１００質量部未満であり、
該疎水化処理無機粉体（Ｃ）の平均粒子径は、１５０〜７００ｎｍである
ことを特徴とする液状分散体。
【請求項２】
更に、レシチン及び／又は水添レシチン（Ｅ）を含む
ことを特徴とする請求項１記載の液状分散体。
【請求項３】
前記多価アルコール（Ａ）の含有量は、液状分散体の総量１００質量％に対して１０質量％以上である
ことを特徴とする請求項１又は２に記載の液状分散体。
【請求項４】
前記疎水化処理無機粉体（Ｃ）は、シリコーン、アルキルシラン、脂肪酸（塩）、アミノ酸（塩）及びアルキルリン酸（塩）からなる群より選択される少なくとも１種で表面処理された無機粉体である
ことを特徴とする請求項１〜３のいずれかに記載の液状分散体。
【請求項５】
前記多価アルコール（Ａ）は、エチレングリコール、プロピレングリコール、ジプロピレングリコール、１，３−ブチレングリコール、ペンチレングリコール、グリセリン、ジグリセリン、トリグリセリン及びポリグリセリンからなる群より選択される少なくとも１種である
ことを特徴とする請求項１〜４のいずれかに記載の液状分散体。
【請求項６】
前記非イオン性界面活性剤（Ｂ）は、ポリエーテル変性シリコーンである
ことを特徴とする請求項１〜５のいずれかに記載の液状分散体。
【請求項７】
２５℃での粘度が２０００〜５０万ｍＰａ・ｓである
ことを特徴とする請求項１〜６のいずれかに記載の液状分散体。
【請求項８】
請求項１〜７のいずれかに記載の液状分散体からなる
ことを特徴とする化粧料原料。
【発明の詳細な説明】
【技術分野】
【０００１】
本発明は、液状分散体及びその用途に関する。より詳しくは、疎水化処理された無機粉体を含む液状分散体、これを用いた化粧料原料及び化粧料に関する。
【背景技術】
【０００２】
無機粉体は、着色剤や充填材等として様々な用途に使用されており、例えば顔料級酸化チタンや酸化鉄等は、化粧料や塗料用途で着色顔料として好適に用いられている。これらの無機粉体は、綺麗な発色を促すべく、分散媒に分散させた分散体の状態で使用することが知られている（例えば特許文献１参照）。また、無機粉体は表面が親水性であるため、汗や雨等の水分に対する耐水性を発揮させるために、無機粉体を表面処理した後に分散体とする技術も開発されている（例えば特許文献２〜４参照）。
【先行技術文献】
【特許文献】
【０００３】
【特許文献１】特開２０１２−０９７２５９号公報
【特許文献２】国際公開第２０１３／０１８８２７号パンフレット
【特許文献３】国際公開第２０１５／１２５６２２号パンフレット
【特許文献４】特開２０１６−７４６６０号公報
【発明の概要】
【発明が解決しようとする課題】
【０００４】
しかし、無機粉体の分散媒への分散処理に際しては、その処理に設備や人員が必要であるため、例えば小規模多品種用途ではコスト面で不利である他、分散処理には高度なノウハウも要する。それゆえ、原料供給元が無機粉体を液状分散体の状態で提供することができれば、分散媒への分散処理が簡略化されるため望ましい。だが、無機粉体、中でも特に微粒子に比べて粒子径が大きい（例えば粒子径が約１５０ｎｍ以上の）無機粉体は、分散媒中で沈降しやすいため、分散安定性が良好でなく、ケーキングや相分離（色わかれ等）等が生じるといった課題があり、安定した液状分散体として提供することが困難であった。
【０００５】
特許文献１には、レーザー粒径分析器による粒子径が１００ｎｍ超である顔料とポリビニルピロリドンとを含む水性分散体が記載されている。だが、顔料の分散安定性をより高め、安定した液状分散体とするための工夫の余地があった。
【０００６】
特許文献２〜４には、有機表面処理された微粒子無機粉体を水に分散させた分散体が記載されている。この分散体は、感触や取扱い性が良好で、汗や水に強い撥水性の高い化粧料を与えることができるものであり、化粧料原料として特に有用なものである。だが、使用されている無機粉体はいずれも微粒子であるため、顔料級の、例えば１５０ｎｍ以上の平均粒子径を有する無機粉体を用いた場合にも、より安定な液状分散体とするための工夫の余地があった。また、Ｏ／Ｗ型化粧料（水中油型化粧料）のみならず、Ｗ／Ｏ型化粧料（油中水型化粧料）に適用した場合も無機粉体による効果をより一層発揮できるようにするための工夫の余地もあった。
【０００７】
本発明は、上記現状に鑑みてなされたものであり、長時間安定して分散状態を維持することができ、化粧料原料として特に有用な液状分散体を提供することを目的とする。また、この液状分散体を用いた化粧料原料及び化粧料を提供することも目的とする。
【課題を解決するための手段】
【０００８】
本発明者は、多価アルコール、非イオン性界面活性剤、疎水化処理された無機粉体（疎水化処理無機粉体と称す）及び水を含む液状分散体が、発色や感触、取扱い性が良好で、汗や水に強い撥水性の高い化粧料を与えることができることに着目し、更に鋭意検討を重ねるうち、この液状分散体中の水の含有量によって分散安定性に顕著な差があることを見いだした。そして、水の含有量を、多価アルコールと非イオン性界面活性剤との合計量未満、すなわち当該合計量１００質量部に対して１００質量部未満に設定すると、例えば平均粒子径が１５０ｎｍ以上の疎水化処理無機粉体を用いた場合にも、液状分散体作製直後の粘度が適切なものとなるため、長時間安定して分散状態を維持でき、経時のケーキングや相分離が充分に抑制されることを見いだした。この液状分散体は、分散体として保管や輸送が容易であるうえ、液状分散体を分散媒に分散する際の分散処理を簡略化又は省略することができるため、各種原料として有用であり、中でも化粧料原料として特に有用である。このようにして上記課題をみごとに解決することができることに想到し、本発明を完成するに至った。
【０００９】
すなわち本発明は、多価アルコール（Ａ）、非イオン性界面活性剤（Ｂ）、疎水化処理無機粉体（Ｃ）及び水（Ｄ）を含む液状分散体であって、該水（Ｄ）の含有量は、多価アルコール（Ａ）と非イオン性界面活性剤（Ｂ）との合計量１００質量部に対し、１００質量部未満である液状分散体である。
【００１０】
上記液状分散体は、更に、レシチン及び／又は水添レシチン（Ｅ）を含むことが好ましい。これにより、例えば化粧料に使用した際の疎水化処理無機粉体（Ｃ）の肌への付着性が向上し、化粧持ちの向上等、使用性が更に良好になる。
【００１１】
上記疎水化処理無機粉体（Ｃ）の平均粒子径は、１５０〜７００ｎｍであることが好ましい。通常、このような顔料級とされる粒径を持つ無機粉体は沈降しやすいため、従来の技術常識によると、液状分散体としたときの分散安定性は良好ではないと考えられている。だがこの技術常識に反し、本発明の液状分散体では、このような粒径を持つ疎水化処理無機粉体（Ｃ）を含む場合であっても極めて良好な分散安定性を有するため、着色顔料用途に特に有用である。
【００１２】
上記多価アルコール（Ａ）の含有量は、液状分散体１００質量％に対して１０質量％以上であることが好ましい。これにより、液状分散体の分散安定性がより一層向上する。
【００１３】
上記疎水化処理無機粉体（Ｃ）は、シリコーン、アルキルシラン、脂肪酸（塩）、アミノ酸（塩）及びアルキルリン酸（塩）からなる群より選択される少なくとも１種で表面処理された無機粉体であることが好ましい。これにより、表面処理対象の無機粉体の親水性部分が充分に封鎖され、例えば水溶性高分子を含む化粧料に配合した際に、当該無機粉体（Ｃ）と水溶性高分子とのゲル形成が抑制されるとともに、使用時のキシミ感も充分に低減し、耐水性も向上する。
【００１４】
上記多価アルコール（Ａ）は、エチレングリコール、プロピレングリコール、ジプロピレングリコール、１，３−ブチレングレコール、ペンチレングリコール、グリセリン、ジグリセリン、トリグリセリン及びポリグリセリンからなる群より選択される少なくとも１種であることが好ましい。これにより、非イオン性界面活性剤（Ｂ）が疎水化処理無機粉体（Ｃ）の表面により均一に配向でき、液状分散体がより一層安定する。
【００１５】
上記非イオン性界面活性剤（Ｂ）は、ポリエーテル変性シリコーンであることが好ましい。これにより、液状分散体の安定性や化粧料に使用した際の使用感等が更に良好になる。ポリエーテル変性シリコーンはまた、安全性や熱安定性が高い点でも好適である。
【００１６】
上記液状分散体は、２５℃での粘度が２０００〜５０万ｍＰａ・ｓであることが好ましい。これにより、疎水化処理無機粉体（Ｃ）がより動きにくく（すなわち沈降しにくく）なるため、分散安定性がより一層向上する。
【００１７】
本発明はまた、上記液状分散体からなる化粧料原料でもある。
本発明は更に、上記液状分散体を含む化粧料でもある。
【発明の効果】
【００１８】
本発明の液状分散体は、長時間安定して分散状態を維持することができる。それゆえ、分散媒への分散処理を簡略化又は省略することができ、分散処理に要するコスト削減に寄与することもできる。また、この液状分散体は、発色や感触、取扱い性が良好で、汗や水に強い撥水性の高い化粧料を与えることができるため、化粧料原料として特に有用である。
【発明を実施するための形態】
【００１９】
以下、本発明の一例について具体的に説明するが、本発明は以下の記載のみに限定されるものではなく、本発明の要旨を変更しない範囲で適宜変更して適用することができる。
【００２０】
〔液状分散体〕
本発明の液状分散体は、多価アルコール（Ａ）、非イオン性界面活性剤（Ｂ）、疎水化処理無機粉体（Ｃ）及び水（Ｄ）を含む。これら必須成分の合計含有量は、液状分散体の総量１００質量％に対し、８０質量％以上であることが好ましい。より好ましくは８５質量％以上、更に好ましくは９０質量％以上、特に好ましくは９５質量％以上、最も好ましくは９７質量％以上である。なお、必要に応じて、その他の成分を含んでもよく、各含有成分はそれぞれ１種又は２種以上を使用することができる。
以下、各含有成分について説明する。
【００２１】
−多価アルコール（Ａ）−
多価アルコール（Ａ）は、２価以上のアルコールであれば特に限定されないが、例えば、炭素数１〜２０の多価アルコールであることが好ましい。より好ましくは、エチレングリコール、プロピレングリコール、ジプロピレングリコール、１，３−ブチレングリコール、ペンチレングリコール、グリセリン、ジグリセリン、トリグリセリン及びポリグリセリンからなる群より選択される少なくとも１種である。これにより、非イオン性界面活性剤（Ｂ）が疎水化処理無機粉体（Ｃ）の表面により均一に配向でき、液状分散体がより一層安定する。中でも特に１，３−ブチレングリコールを用いることが好ましい。１，３−ブチレングリコールの場合、化粧料へ配合した場合、人体への安全性が高い点で特に好ましい。
【００２２】
多価アルコール（Ａ）の含有量は、液状分散体の総量１００質量％に対し、１０質量％以上であることが好ましい。これにより、液状分散体の分散安定性がより向上する。より好ましくは１２質量％以上、更に好ましくは１４質量％以上である。上限は特に限定されないが、他の成分による効果を高めるため、３５質量％以下であることが好ましい。より好ましくは３０質量％以下、更に好ましくは２８質量％以下である。
【００２３】
−非イオン性界面活性剤（Ｂ）−
非イオン性界面活性剤（Ｂ）は、非イオン性（ノニオン性）の界面活性剤として通常使用される化合物であれば特に限定されず、例えば、ポリエーテル又はその誘導体、ポリエーテルアルキルエーテル、ポリオキシアルキレンアルケニルフェニルエーテル、ポリエーテル脂肪酸エステル、ソルビタン脂肪酸エステル、ポリエーテルソルビタン脂肪酸エステル、グリセリン脂肪酸エステル、ポリグリセリン脂肪酸エステル、ショ糖脂肪酸エステル、ポリエーテルヒマシ油、ポリエーテル硬化ヒマシ油、ポリエーテル変性シリコーン、ポリグリセリン変性シリコーン等が挙げられる。中でも、ポリエーテル脂肪酸エステル、ポリエーテルソルビタン脂肪酸エステル及び／又はポリエーテル変性シリコーンを用いることが好ましい。より好ましくは、ポリエーテル変性シリコーンを少なくとも用いることであり、これにより、液状分散体の安定性や化粧料に使用した際の使用感等が更に良好になる。ポリエーテル変性シリコーンはまた、安全性や熱安定性が高い点でも好適である。
【００２４】
非イオン性界面活性剤（Ｂ）はまた、１，３−ブチレングリコールに２０質量％濃度で混合した際に、３５℃において透明溶解又は微濁する化合物（非イオン性界面活性剤が室温にてペースト状〜固体の場合は加温して均一にしたのち３５℃にして確認）であることが好適である。これにより、疎水化処理無機粉体（Ｃ）表面に効率的に非イオン性界面活性剤による層を形成することができるため、液状分散体の分散安定性がより向上する。
なお、２種以上の非イオン性界面活性剤を組み合わせて使用する場合は、液状分散体中に配合する混合比で混合した非イオン性界面活性剤について上述した試験を行った場合に、透明溶解又は微濁することが好適である。
【００２５】
非イオン性界面活性剤（Ｂ）は更に、水に２０質量％濃度で混合した際に、３５℃において不溶又は白濁する化合物（非イオン性界面活性剤が室温にてペースト状〜固体の場合は加温して均一にしたのち３５℃にして確認）であることも好適である。これにより、化粧料原料として化粧料に配合する際、水への分散性が損なわれることなく、得られる化粧料の耐水性がより優れたものとなる。
なお、２種以上の非イオン性界面活性剤を組み合わせて使用する場合は、液状分散体中に配合する混合比で混合した非イオン性界面活性剤について上述した試験を行った場合に、不溶又は白濁することが好適である。
【００２６】
本明細書中、「透明溶解」とは、得られた混液の３５℃における光路長１０ｍｍでのヘーズ値が１０未満であることを意味し、「微濁」とは、得られた混液の３５℃における光路長１０ｍｍでのヘーズ値が１０以上、且つ、全光透過率が３０％以上である状態であることを意味する。また、「不溶」とは、混合させても溶け残りが生じたり、又は、一見混濁したように見えても１時間経過後には相分離してしまったりする状態を意味し、「白濁」とは、得られた混液の３５℃における光路長１０ｍｍでのヘーズ値が１０以上、且つ、全光透過率が３０％未満である状態であることを意味する。
【００２７】
非イオン性界面活性剤（Ｂ）のＨＬＢ（親水親油バランス）は、例えば、６〜１２であることが好ましい。ＨＬＢがこの範囲内にあると、疎水化処理無機粉体（Ｃ）の分散性がより高まる他、例えばこの液状分散体をＯ／Ｗ型化粧料（水中油型化粧料）に配合した際でも疎水化処理無機粉体（Ｃ）の肌への吸着性が良好になり、耐水性も向上する。
なお、非イオン性界面活性剤（Ｂ）を２種以上用いる場合は、その混合物のＨＬＢが上記範囲内にあることが好ましい。
【００２８】
本明細書中、ＨＬＢは、Ｗ．Ｃ．Ｇｒｉｆｉｎｎによって定義された次式によって求められる。ＮＨＬＢ＝（Ｅ＋Ｐ）／５（ＮＨＬＢは、ＨＬＢ値を表す。Ｅは、非イオン性界面活性剤（Ｂ）の分子全体に対する、非イオン性界面活性剤（Ｂ）が有するポリエーテル部の割合（質量％）を表す。Ｐは、非イオン性界面活性剤（Ｂ）の分子全体に対する、非イオン性界面活性剤（Ｂ）が有する多価アルコール部の割合（質量％）を表す。）
【００２９】
非イオン性界面活性剤（Ｂ）の含有量は、液状分散体の総量１００質量％に対し、０．５質量％以上であることが好ましい。これにより、疎水化処理無機粉体（Ｃ）の分散性がより良好になる。より好ましくは１質量％以上である。上限は特に限定されないが、コスト削減や均一分散の観点から、２５質量％以下であることが好ましい。より好ましくは２０質量％以下、更に好ましくは１５質量％以下である。
【００３０】
−疎水化処理無機粉体（Ｃ）−
疎水化処理無機粉体（Ｃ）は、平均粒子径が１５０〜７００ｎｍであることが好ましい。通常、このような顔料級とされる粒径を持つ無機粉体は沈降しやすいため、従来の技術常識によると、液状分散体としたときの分散安定性は良好ではないと考えられている。だがこの技術常識に反し、本発明の液状分散体では、このような粒径を持つ疎水化処理無機粉体（Ｃ）を含む場合であっても極めて良好な分散安定性を有するため、着色顔料用途に特に有用である。より綺麗な発色を奏させる観点から、より好ましくは１８０ｎｍ以上、更に好ましくは２００ｎｍ以上である。
【００３１】
本明細書中、無機粉体の平均粒子径とは、走査型電子顕微鏡写真（ＳＥＭ写真）でランダムに選択した２００個の粒子の粒子径を測定し、その一次粒子径の平均を算出するという方法によって測定された値を意味する。個々の一次粒子径の算出には、最小外接円の直径を使用する。
【００３２】
疎水化処理無機粉体（Ｃ）の形状は特に限定されず、例えば、球状（略球状も含む）、棒状、針状、紡錘状、板状、六角板状、針状凝集体、無定形状等が挙げられる。
形状は、走査型電子顕微鏡等によって観察することができる。
【００３３】
疎水化処理無機粉体（Ｃ）を構成する無機粉体（原料無機粉体とも称す）は特に限定されず、例えば、酸化チタン、酸化鉄、酸化亜鉛、酸化セリウム、硫酸バリウム、炭酸カルシウム、シリカ、水酸化アルミニウム、アルミナ、窒化硼素、タルク、マイカ、カオリン等が挙げられる。中でも、酸化チタン、酸化鉄、酸化亜鉛、酸化セリウム及びこれらの複合体が好ましく、これにより、化粧料用途により有用なものとなる。より好ましくは、酸化チタン及び／又は酸化鉄を用いることである。
【００３４】
原料無機粉体はまた、その表面がその他の無機材料で被覆された複合粉体であってもよい。この場合、複合粉体を疎水化処理することで、疎水化処理無機粉体（Ｃ）として用いることになる。その他の無機材料は特に限定されず、例えば、酸化亜鉛、酸化チタン、酸化セリウム、酸化鉄、酸化バリウム、含水ケイ酸、シリカ、水酸化アルミニウム、アルミナ、ジルコニア等が挙げられる。これら無機材料による被覆量は、例えば、疎水化処理後の無機粉体の総量１００質量％に対し、０〜２５質量％であることが好ましい。より好ましくは２〜２０質量％である。
【００３５】
疎水化処理無機粉体（Ｃ）は、原料無機粉体（上記複合粉体であってもよい）を疎水化処理したものである。疎水化処理とは、疎水性有機表面処理剤で原料無機粉体の表面を処理することを意味する。疎水化処理によって、処理対象の原料無機粉体表面の親水性部分が封鎖されるため、耐水性及び撥水性が向上するとともに、例えば水溶性高分子を含む化粧料に配合した際に、疎水化処理無機粉体（Ｃ）と水溶性高分子とのゲル形成が抑制され、また、使用時のキシミ感も充分に低減し、化粧料用途により有用なものとなる。
【００３６】
ここで、疎水化処理無機粉体（Ｃ）（すなわち疎水化処理された無機粉体）は、疎水化度が高いものが好ましい。これにより、液状分散体の安定性をより増すことができる。疎水化度とは、疎水化処理された無機粉体を圧粉して表面が均一な平板状にし、表面に水１μＬを滴下した際の水滴の接触角の大きさによって測定することができ、接触角が４５度以上が好ましく、より好ましくは６０度以上、更に好ましくは９０度以上である。
【００３７】
疎水性有機表面処理剤としては、粒子表面の疎水化処理に通常使用される有機系表面処理剤であれば特に限定されないが、シリコーン、アルキルシラン、脂肪酸（塩）、アミノ酸（塩）及びアルキルリン酸（塩）からなる群より選択される少なくとも１種であることが好ましい。これにより、上述した疎水化処理による効果がより一層発揮されるうえ、無機粉体からの当該表面処理剤の遊離が充分に抑制されるため、分散安定性が更に向上する。
【００３８】
上記塩としては特に限定されず、例えば、金属塩、アンモニウム塩、有機アミン塩が好ましい。金属塩を構成する金属原子としては、例えば、ナトリウム、リチウム、カリウム、ルビジウム、セシウム等の１価金属；亜鉛、マグネシウム、カルシウム、ストロンチウム、バリウム等の２価金属；アルミニウム等の３価金属；鉄、チタン等のその他の金属；等が挙げられる。有機アミン塩を構成する有機アミン基としては、例えば、モノエタノールアミン基、ジエタノールアミン基、トリエタノールアミン基等のアルカノールアミン基；モノエチルアミン基、ジエチルアミン基、トリエチルアミン基等のアルキルアミン基；エチレンジアミン基、トリエチレンジアミン基等のポリアミン基；等が挙げられる。上記塩の中でも好ましくは、アンモニウム塩、ナトリウム塩又はカリウム塩であり、より好ましくはナトリウム塩である。
【００３９】
上記疎水性有機表面処理剤の中でも、シリコーンが好ましい。シリコーンとしては、例えば、メチルハイドロゲンポリシロキサン、ジメチルポリシロキサン、メチルハイドロゲンポリシロキサンとジメチルポリシロキサンとのコポリマー、トリメトキシシリル基やトリエトキシシリル基等の反応性トリアルコキシシリル基含有オルガノポリシロキサン等が好適である。
【００４０】
無機粉体の疎水化処理においては、処理後の無機粉体（疎水化処理無機粉体（Ｃ））の総量１００質量％に対し、０．１〜１０質量％の割合で疎水化処理が施されることが好適である。０．１質量％以上であることで、撥水性や耐水性がより向上する。なお、１０質量％を超えても疎水化処理の効果が頭打ちとなる。より好ましくは０．２〜９質量％、更に好ましくは０．５〜８質量％である。
【００４１】
疎水化処理無機粉体（Ｃ）の含有量は、液状分散体の総量１００質量％に対し、４０質量％以上であることが好適である。このような高濃度にすることで、各種の原料として液状分散体を使用する際に少量配合で必要な効果を発揮することができる。より好ましくは５０質量％以上、更に好ましくは５５質量％以上である。中でも酸化チタンを無機粉体として使用した場合には、６０質量％以上とすることが一層好ましく、特に好ましくは６５質量％以上、最も好ましくは７０質量％以上である。上限は特に限定されないが、他の成分の含有量を考慮すると、９５質量％以下であることが好ましく、より好ましくは９０質量％以下である。
【００４２】
−水（Ｄ）−
水（Ｄ）の含有量は、多価アルコール（Ａ）と非イオン性界面活性剤（Ｂ）との合計量１００質量部に対し、１００質量部未満である。１００質量部以上であると、分散安定性を高めることができない。中でも特に疎水化処理無機粉体（Ｃ）の平均粒子径が１５０ｎｍ以上である場合に、経時的な沈降又は増粘が顕著になり、分散安定性が良好なものとならないが、含有量が１００質量部未満であることで初めて、このような粒径を持つ粉体を使用した場合にも経時的な沈降や増粘が充分に抑制され、相分離やケーキングの発生も充分に抑制される。より好ましくは９０質量部以下、更に好ましくは８０質量部以下、特に好ましくは７０質量部以下、一層好ましくは６０質量部以下、最も好ましくは５０質量部以下である。また、取扱い性（ハンドリング性とも称す）の観点から、下限は０質量部を超える量であればよく、多価アルコール（Ａ）と非イオン性界面活性剤（Ｂ）との合計量１００質量部に対し、１質量部以上であることが好ましく、より好ましくは１０質量部以上、更に好ましくは１５質量部以上である。
【００４３】
−レシチン及び／又は水添レシチン（Ｅ）−
本発明の液状分散体は、更に、レシチン及び／又は水添レシチン（Ｅ）を含むことが好ましい。レシチン及び／又は水添レシチン（Ｅ）を含有することで、疎水化処理無機粉体（Ｃ）の肌への付着性が向上し、化粧持ちが向上する。
なお、レシチン及び／又は水添レシチンを「（水添）レシチン」と総称することもある。
【００４４】
レシチン及び／又は水添レシチン（Ｅ）の含有量（２種用いる場合はその合計量）は、疎水化処理無機粉体（Ｃ）の総量１００質量部に対し、０．０１〜１０質量部の割合が好適である。０．０１質量部未満であると付着性の向上があまり期待できず、また１０質量部を超えるとべたつき等の問題が出てくる可能性がある。より好ましくは０．１〜８質量部、更に好ましくは０．５〜５質量部、特に好ましくは０．５〜３質量部である。
【００４５】
−その他の成分−
本発明の液状分散体は、必要に応じて、多価アルコール（Ａ）、非イオン性界面活性剤（Ｂ）、疎水化処理無機粉体（Ｃ）、水（Ｄ）、並びに、レシチン及び／又は水添レシチン（Ｅ）以外のその他の成分を含んでもよい。その他の成分としては特に限定されないが、例えば、パラオキシ安息香酸アルキルエステル、安息香酸、安息香酸ナトリウム、ソルビン酸、ソルビン酸カリウム、フェノキシエタノール、サリチル酸、石炭酸、ソルビン酸、パラクロルメタクレゾール、ヘキサクロロフェン、塩化ベンザルコニウム、塩化クロルヘキシジン、感光素、フェノキシエタノール等の防菌防腐剤や抗菌剤等が挙げられる。
【００４６】
その他の成分の含有量は、例えば、液状分散体の総量１００質量％に対し、２０質量％以下であることが好ましい。より好ましくは１５質量％以下、更に好ましくは１０質量％以下、特に好ましくは５質量％以下である。
【００４７】
本発明の液状分散体を得るための製造方法としては特に限定されず、上述した成分を混合することにより作製すればよい。混合方法も限定されず、均一に分散させることができる通常の手法を採用すればよい。例えば、ビーズミル、ジェットミル、高圧ホモジナイザー等の分散機・装置を用いてもよいが、本発明の液状分散体はこれらの高価な分散機・装置を使用しなくても簡易な攪拌機で容易に作製することができるため、ビーズミル等の高価な分散機が不要になるという利点も有する。
【００４８】
本発明の液状分散体は、２５℃での粘度が２０００〜５０万ｍＰａ・ｓであることが好適である。粘度がこの範囲内にあると、疎水化処理無機粉体（Ｃ）がより動きにくく（すなわち沈降しにくく）なるため、分散安定性がより一層向上する。特に疎水化処理無機粉体（Ｃ）の平均粒子径が１５０ｎｍ以上である場合にこの効果が顕著になり、経時的な増粘がより充分に抑制されて、分散安定性が向上する。上記粘度の上限は、より好ましくは３０万ｍＰａ・ｓ以下、更に好ましくは１０万ｍＰａ・ｓ以下、特に好ましくは５万ｍＰａ・ｓ以下である。上記粘度の下限のより好ましい範囲は、疎水化処理無機粉体（Ｃ）を構成する無機粉体の種類によっても異なるが、例えば酸化チタンを用いる場合、より好ましくは３０００ｍＰａ・ｓ以上、更に好ましくは５０００ｍＰａ・ｓ以上、特に好ましくは７０００ｍＰａ・ｓ以上、最も好ましくは９０００ｍＰａ・ｓ以上であり、また、例えば酸化鉄を用いる場合、より好ましくは２１００ｍＰａ・ｓ以上、更に好ましくは３０００ｍＰａ・ｓ以上、特に好ましくは５０００ｍＰａ・ｓ以上である。
【００４９】
上記でいう「２５℃での粘度」とは、多価アルコール（Ａ）、非イオン性界面活性剤（Ｂ）、疎水化処理無機粉体（Ｃ）、水（Ｄ）、並びに、レシチン及び／又は水添レシチン（Ｅ）以外の成分を含まない場合の液状分散体の粘度であり、この液状分散体を作製し、４０℃で１日静置した後、２５℃まで冷却し、Ｂ型粘度計（ＬＶＤＶ１Ｍ、英弘精機社製）にて測定した値である（測定温度：２５℃）。
【００５０】
〔用途〕    
本発明の液状分散体は、長時間安定して分散状態を維持することができるため、分散体として保管や輸送が容易であるうえ、当該液状分散体を分散媒に分散する際の分散処理を簡略化又は省略することができる。それゆえ、各種原料として有用であり、化粧料原料、塗料原料、インキ原料として特に有用である。中でも、本発明の液状分散体は発色や感触、取扱い性が良好で、汗や水に強い撥水性の高い化粧料を与えることができるため、化粧料原料として極めて有用である。このように本発明の液状分散体からなる化粧料原料は、本発明の一つである。また本発明の液状分散体を含む化粧料、塗料組成物又はインキ組成物も、本発明者による発明に包含される。このうち化粧料について以下に更に説明する。
【００５１】
〔化粧料〕
本発明の化粧料は、上述した本発明の液状分散体を含む。このような化粧料の製造方法は特に限定されず、通常の化粧料の製法に従えばよい。
【００５２】
上記化粧料としては特に限定されず、例えば、スキンケア製品、頭髪製品、メークアップ製品、紫外線防御用製品等が挙げられる。化粧料の形状も特に限定されず、例えば、液状、乳液状、クリーム状、固形状、ペースト状、ゲル状、多層状、ムース状、スプレー状等が挙げられる。
【００５３】
上記化粧料は、油性化粧料、水性化粧料、Ｏ／Ｗ型化粧料（水中油型化粧料）、Ｗ／Ｏ型化粧料（油中水型化粧料）のいずれの場合でも、好適に適用することができる。本発明の液状分散体を使用するＯ／Ｗ型化粧料においては、アニオン性の水溶性高分子と併用しても粘度低下やゲル化等が生じることもなく、耐水性も向上する。また、Ｗ／Ｏ型化粧料においては、化粧料を肌に塗布した後、水の蒸発により無機粉体の肌への付着性が向上し、化粧持ちを向上させることができる。特に、レシチンや水添レシチン等を加えることにより、肌への付着性が著しく向上する。
【００５４】
上記化粧料には、必要に応じて、化粧品分野で通常使用されている任意の水性成分、油性成分を１種又は２種以上含んでもよい。水性成分及び油性成分としては特に限定されないが、例えば、油剤、界面活性剤、保湿剤、高級アルコール、金属イオン封鎖剤、天然又は合成高分子、水溶性又は油溶性高分子、紫外線遮蔽剤、各種抽出液、薬剤成分、色剤（染料、顔料等）、防腐剤、酸化防止剤、色素、増粘剤、ｐＨ調整剤、香料、冷感剤、制汗剤、殺菌剤、皮膚賦活剤、各種粉体等が挙げられる。
【実施例】
【００５５】
本発明を詳細に説明するために以下に実施例を挙げるが、本発明はこれらの例のみに限定されるものではない。特に断りのない限り、「％」は「質量％（重量％）」を、「部」は「質量部（重量部）」を、それぞれ意味する。
なお、各種物性等は以下のようにして評価した。
【００５６】
１、粘度
液状分散体を作製後、４０℃で１日又は１週間静置した後、２５℃まで冷却し、Ｂ型粘度計（ＬＶＤＶ１Ｍ、英弘精機社製）にて測定した（測定温度：２５℃）。
【００５７】
２、ケーキング及び上澄み
液状分散体を作製後、４０℃で静置し、１週間後に目視で確認した。
表では、ケーキング又は上澄みが発生したものを「発生」と記載し、発生しなかったものを「なし」と記載した。
【００５８】
３、粒度
（１）粒度分布
白色の無機粉体を含む液状分散体について、水で希釈後、堀場製作所製「ＬＡ−９５０」にてメディアン径Ｄ５０を測定した。
（２）グラインドゲージ
有色の無機粉体を含む液状分散体について、ＪＩＳ Ｋ５６００（１９９９年）に従い、５０μｍグラインドゲージにより測定した。
【００５９】
実施例１
金属ビーカーに、表１に示す量で１，３−ブチレングリコール（ダイセル社製）、非イオン性界面活性剤（信越化学工業社製「ＫＦ−６０１３」、ポリエーテル変性シリコーン）、酸化チタン（堺化学工業社製「ＭＫＲ−１Ｓ」、酸化チタン９８．５％、ハイドロゲンジメチコン１．５％、平均粒子径：２００ｎｍ）、水の順で投入した。それぞれ投入時に、金ベラを用いて馴染ませ、撹拌機で混合した。このようにして得た液状分散体について、上述した評価を行った。結果を表１に示す。
【００６０】
実施例２、３、７
各原料成分の量を表１に示す量に変更したこと以外は、実施例１と同様にして液状分散体を作製し、上述した評価を行った。結果を表１に示す。
【００６１】
実施例４
酸化チタンを酸化鉄（黄色）（三好化成社製「ＳＩ−イエロー  ＬＬ−１００Ｐ  ＬＨＣ」、ハイドロゲンジメチコン処理、平均粒子径：７００ｎｍ）に変更したこと及び各原料成分の量を表１に示す量に変更したこと以外は、実施例１と同様にして液状分散体を作製し、上述した評価を行った。結果を表１に示す。
【００６２】
実施例５
酸化チタンを酸化鉄（赤色）（三好化成社製「ＳＩ−レッド  Ｒ−５１６ＰＳ  ＬＨＣ」、ハイドロゲンジメチコン処理、平均粒子径：７００ｎｍ）に変更したこと及び各原料成分の量を表１に示す量に変更したこと以外は、実施例１と同様にして液状分散体を作製し、上述した評価を行った。結果を表１に示す。
【００６３】
実施例６
酸化チタンを酸化鉄（黒色）（三好化成社製「ＳＩ−ブラック  ＢＬ−１００Ｐ  ＬＨＣ」、ハイドロゲンジメチコン処理、平均粒子径：３００ｎｍ）に変更したこと及び各原料成分の量を表１に示す量に変更したこと以外は、実施例１と同様にして液状分散体を作製し、上述した評価を行った。結果を表１に示す。
【００６４】
実施例８
酸化チタンの平均粒子径を５００ｎｍに変更したこと及び各原料成分の量を表１に示す量に変更したこと以外は、実施例１と同様にして液状分散体を作製し、上述した評価を行った。結果を表１に示す。
【００６５】
実施例９
金属ビーカーに、表１に示す量で１，３−ブチレングリコール（ダイセル社製）、非イオン性界面活性剤（信越化学工業社製「ＫＦ−６０１３」、ポリエーテル変性シリコーン）、レシチン（Ｊ−オイルミルズ製「レシチンＣＬ」）、酸化チタン（堺化学工業社製「ＭＫＲ−１Ｓ」、酸化チタン９８．５％、ハイドロゲンジメチコン１．５％、平均粒子径：２００ｎｍ）、水の順で投入した。それぞれ投入時に、金ベラを用いて馴染ませ、撹拌機で混合した。このようにして得た液状分散体について、上述した評価を行った。結果を表１に示す。
【００６６】
実施例１０
酸化チタンを酸化鉄（黄色）（三好化成社製「ＢＡＥ−Ｙ−ＬＬ−１００Ｐ」、トリエトキシシリルエチルポリジメチルシロキシエチルヘキシルジメチコン処理、平均粒子径：７００ｎｍ）に変更したこと、及び、各原料成分の量を表１に示す量に変更したこと以外は、実施例１と同様にして液状分散体を作製し、上述した評価を行った。結果を表１に示す。
【００６７】
比較例１〜８、１０
表２に示す原料成分を表２に示す量で用いたこと以外は、実施例１と同様にして液状分散体を作製した（一部の例では分散せず、液状分散体を得ることができなかった）。液状分散体が得られたものについては、上述した評価を行った。結果を表２に示す。
【００６８】
比較例９
非イオン性界面活性剤をポリビニルピロリドンに変更したこと以外は、実施例１と同様にして液状分散体を作製しようとしたが、分散しなかったため、液状分散体を得ることができなかった。
【００６９】
【表１】
0006733312.tif 000002
【００７０】
【表２】
0006733312.tif 000003
【００７１】
表１、２より、以下のことを確認した。
実施例１〜３、７〜９及び比較例１〜５、９、１０は、いずれも無機粉体として酸化チタンを使用した例である。このうち実施例１〜３、７、８は、多価アルコール（Ａ）、非イオン性界面活性剤（Ｂ）、疎水化処理無機粉体（Ｃ）及び水（Ｄ）を含む液状分散体であり、実施例９は、更にレシチン及び／又は水添レシチン（Ｅ）を含む液状分散体であって、かつ水（Ｄ）の含有量が、多価アルコール（Ａ）と非イオン性界面活性剤（Ｂ）との合計量よりも小さい（すなわち（Ａ）と（Ｂ）との合計量を１００部とすると、（Ｄ）が１００部未満である）例であるが、粘度が経時的に安定しており、上澄みやケーキングの発生も抑制された液状分散体が得られた。メディアン径Ｄ５０も小さく、疎水化処理無機粉体（Ｃ）の分散が良好であった。
【００７２】
これに対し、比較例１、４、５のように、水（Ｄ）の含有量が、多価アルコール（Ａ）と非イオン性界面活性剤（Ｂ）との合計量よりも多い場合には、粘度が低すぎて上澄みやケーキングが発生したり（比較例１、４参照）、そもそも分散せず液状分散体を得ることができなかったりした（比較例５参照）。水（Ｄ）の含有量と、多価アルコール（Ａ）と非イオン性界面活性剤（Ｂ）との合計量とが等しい場合は、当初は流動性のある液状であったが、１週間経過後には流動性に著しく劣る状態となっていた（比較例１０参照）。
比較例２、３は、多価アルコール（Ａ）又は非イオン性界面活性剤（Ｂ）のいずれかを使用しなかった例であるが、この場合は分散せず、液状分散体を得ることができなかった。
比較例９は、非イオン性界面活性剤（Ｂ）の代わりにポリビニルピロリドンを使用した例であるが、この場合も分散せず、液状分散体を得ることができなかった。
【００７３】
無機粉体として酸化鉄を使用した実施例４〜６、１０及び比較例６〜８からも同様のことがいえる。すなわち実施例４〜６、１０のように、多価アルコール（Ａ）、非イオン性界面活性剤（Ｂ）、疎水化処理無機粉体（Ｃ）及び水（Ｄ）を含み、水（Ｄ）の含有量が、多価アルコール（Ａ）と非イオン性界面活性剤（Ｂ）との合計量よりも小さい（すなわち、（Ａ）と（Ｂ）との合計量を１００部とすると、（Ｄ）が１００部未満である）場合は、粘度が経時的に安定しており、上澄みやケーキングの発生も抑制された液状分散体が得られた。グラインドゲージによる粗粒確認を行った場合にも粗粒は確認されなかった。
これに対し、比較例６〜８のように、水（Ｄ）の含有量が、多価アルコール（Ａ）と非イオン性界面活性剤（Ｂ）との合計量よりも多い場合には、粘度が低すぎて上澄みやケーキングが発生し、比較例８では粗粒も確認された。
【００７４】
以上より、多価アルコール（Ａ）、非イオン性界面活性剤（Ｂ）、疎水化処理無機粉体（Ｃ）及び水（Ｄ）を含み、更にレシチン及び／又は水添レシチン（Ｅ）を配合した場合でも、水（Ｄ）の含有量が多価アルコール（Ａ）と非イオン性界面活性剤（Ｂ）との合計量１００質量部に対し、１００質量部未満であるという構成とすることによって初めて、長時間安定して分散状態を維持することができる液状分散体となることが分かった。
【００７５】
（処方例）
実施例１１（Ｏ／Ｗファンデーション）
下記表３に示す成分を用い、以下の製造方法にてＯ／Ｗファンデーションを得た。
（製造方法）
（１）成分１５〜１８を成分１９の一部に均一に混合する。
（２）成分１〜７を均一に混合し、加熱する。
（３）成分８〜１４及び成分１９の残部を均一に混合し、加熱する。
（４）上記（３）に上記（２）を添加して乳化し、冷却して上記（１）を添加し、Ｏ／Ｗファンデーションを得た。
【００７６】
【表３】
0006733312.tif 000004
【００７７】
以上のようにして得られた実施例１１のＯ／Ｗファンデーションは、経時変化を起こさず安定で、また使用感に関しても、塗布時の肌へののび広がりが良くなめらかで、後肌のべたつき感もキシミ感もなく、化粧持ちに優れたＯ／Ｗファンデーションであった。
【００７８】
実施例１２（Ｏ／Ｗファンデーション）
下記表４に示す成分を用い、以下の製造方法にてＯ／Ｗファンデーションを得た。
（製造方法）
（１）成分１６〜１９を成分２０の一部に均一に混合する。
（２）成分１〜８を均一に混合し、加熱する。
（３）成分９〜１５及び成分２０の残部を均一に混合し、加熱する。
（４）上記（３）に上記（２）を添加して乳化し、冷却して上記（１）を添加し、Ｏ／Ｗファンデーションを得た。
【００７９】
【表４】
0006733312.tif 000005
【００８０】
以上のようにして得られた実施例１２のＯ／Ｗファンデーションは、経時変化を起こさず安定で、また使用感に関しても、塗布時の肌へののび広がりが良くなめらかで、後肌のべたつき感もキシミ感もなく、紫外線防御効果のある化粧持ちに優れたＯ／Ｗファンデーションであった。
【００８１】
実施例１３（Ｏ／Ｗファンデーション）
下記表５に示す成分を用い、以下の製造方法にてＯ／Ｗファンデーションを得た。
（製造方法）
（１）成分１１〜１４を成分１７の一部に均一に混合する。
（２）成分１〜６を均一に混合し、加熱する。
（３）成分７〜１０及び成分１７の残部を均一に混合し、加熱する。
（４）上記（３）に上記（２）を添加して乳化し、冷却して成分１５、１６及び上記（１）を添加し、Ｏ／Ｗファンデーションを得た。
【００８２】
【表５】
0006733312.tif 000006
【００８３】
以上のようにして得られた実施例１３のＯ／Ｗファンデーションは、経時変化を起こさず安定で、また使用感に関しても、塗布時の肌へののび広がりが良くなめらかで、後肌のべたつき感もキシミ感もなく、非常に化粧持ちに優れた紫外線遮断効果の高いＯ／Ｗファンデーションであった。
【００８４】
実施例１４（Ｗ／Ｏファンデーション）
下記表６に示す成分を用い、以下の製造方法にてＷ／Ｏファンデーションを得た。
（製造方法）
（１）成分８〜１１を成分１５の一部に均一に混合する。
（２）成分１〜７を均一に混合する。
（３）成分１２〜１４及び成分１５の残部を均一に混合し、上記（１）を添加する。
（４）上記（２）に上記（３）を添加して乳化し、Ｗ／Ｏファンデーションを得た。
【００８５】
【表６】
0006733312.tif 000007
【００８６】
以上のようにして得られた実施例１４のＷ／Ｏファンデーションは、経時変化を起こさず安定で、また使用感に関しても、塗布時の肌へののび広がりが良くなめらかで止まりも良く、後肌のべたつき感もキシミ感もなく、化粧持ちに優れたＷ／Ｏファンデーションであった。
【００８７】
実施例１５（Ｗ／Ｏファンデーション）
下記表７に示す成分を用い、以下の製造方法にてＷ／Ｏファンデーションを得た。
（製造方法）
（１）成分６〜９を成分１５の一部に均一に混合する。
（２）成分１〜５を均一に混合する。
（３）成分１０〜１４及び成分１５の残部を均一に混合し、上記（１）を添加する。
（４）上記（２）に上記（３）を添加して乳化し、Ｗ／Ｏファンデーションを得た。
【００８８】
【表７】
0006733312.tif 000008
【００８９】
以上のようにして得られた実施例１５のＷ／Ｏファンデーションは、経時変化を起こさず安定で、また使用感に関しても、塗布時の肌へののび広がりが良くなめらかで止まりも良く、後肌のべたつき感もキシミ感もなく、非常に化粧持ちに優れたＷ／Ｏファンデーションであった。
【００９０】
実施例１６（Ｏ／Ｗマスカラ）
下記表８に示す成分を用い、以下の製造方法にてＯ／Ｗマスカラを得た。
（製造方法）
（１）成分１０を成分１１の一部に均一に混合する。
（２）成分２〜４及び成分１１の残部を混合する。
（３）上記（２）に成分５を加え、更に成分６を添加する。
（４）上記（３）に成分７，８を加え、均一して加熱する。
（５）上記（４）に加熱した成分１を加えて乳化する。
（６）上記（５）に成分９及び上記（１）を加え、均一にしてＯ／Ｗマスカラを得た。
【００９１】
【表８】
0006733312.tif 000009
【００９２】
以上のようにして得られた実施例１６のＯ／Ｗマスカラは、経時変化を起こさず安定で、また使用感に関しても、塗布時の睫毛へののび・付きが良くなめらかでべたつきもなく、化粧持ちに優れたＯ／Ｗマスカラであった。